전형 적 인 예 에서 , EPON ® 828 수지 ( 40 . 0 g , 0 . 208 당량 ) 를 STEPANPOL ® PS - 2402 ( 62 . 3 g , 0 . 26 당량 ) , LUPRANATE ® M - 10 ( 6 . 87 g , 0 . 052 당량 ) 및 DMP - 30 촉매 ( 3 . 0 g ) 와 종이컵 에서 1 분 동안 손 으로 교반 하 였 다 . 몇 초 의 혼합 후 에 혼합물 이 투명 해졌 다 . 반응 생성물 을 60 ℃ 의 오븐 에 2 시간 동안 두어 후 - 경화 하 였 다 . 이 중합체 로부터 절단 된 도그 본 샘플 의 특성 을 표 3 에 나타내 었 다 .